(57)【要約】  【課題】溶銑を機械的攪拌条件下において、ＣａＯを主成分とする脱硫剤を用いて安価で効率よく脱硫する方法を提供する。      【解決手段】(1) Ｓｉ含有率が０．１％以上の溶銑を容器中において機械的に攪拌しながら、ＣａＯを主成分とする脱硫剤とＣａＯ質量の１〜３％のＦｅＯを混合添加した後、金属Ａｌ源を添加することにより、脱硫処理後の溶銑中のｓｏｌ．Ａｌ含有率が０．００２〜０．００８質量％となるように調整する溶銑の脱硫方法。(2)前記(1)に記載の溶銑の脱硫方法において、ＣａＯを主成分とする脱硫剤として、ＣａＯ質量の１５％以下のソーダ灰および／またはＣａＯ質量の７％以下のＡｌ2Ｏ3を含有する精錬剤を用いる脱硫方法。【選択図】  図１
2006161086.tif 000002
【特許請求の範囲】
【請求項１】
Ｓｉを０．１質量％以上含有する溶銑を容器中において機械的に攪拌しながら、ＣａＯを主成分とする脱硫剤と前記ＣａＯ質量の１〜３質量％のＦｅＯを混合添加した後、金属Ａｌ源を添加することにより、脱硫処理後の溶銑中のｓｏｌ．Ａｌ含有率が０．００２〜０．００８質量％となるように調整することを特徴とする溶銑の脱硫方法。
【請求項２】
請求項１に記載の溶銑の脱硫方法において、ＣａＯを主成分とする脱硫剤として、前記ＣａＯ質量の１５質量％以下のソーダ灰および／またはＣａＯ質量の７質量％以下のＡｌ2Ｏ3を含有する精錬剤を用いることを特徴とする溶銑の脱硫方法。
【発明の詳細な説明】
【技術分野】
【０００１】
本発明は、機械的攪拌を伴う溶銑の脱硫において脱硫反応を促進させる方法に関わり、さらに詳しくは、ＣａＯを主成分とする脱硫剤とＦｅＯを混合添加した後、金属Ａｌ源を添加して溶銑中のＡｌ含有率を調整する脱硫方法に関する。
【背景技術】
【０００２】
（Ａ）発明の背景
最近、鋼材使用環境が厳しくなるにつれて、鋼材中の不純物、特に、硫黄含有率（以下、「Ｓ含有率」とも記す）の低減に対する要求は、ますます強くなる。例えば、 ラインパイプ向けの鋼板素材では、Ｓ含有率を１０ｐｐｍ以下に低減することが要求されている。また、その他の鋼種においても、低硫黄化が必要となっている。
【０００３】
低硫黄化の方法としては、炭素含有率（以下、「Ｃ含有率」とも記す）が高く、かつ酸素ポテンシャル低くて、熱力学的に脱硫に有利な溶銑段階において行う方法と、二次精錬により行う方法とがある。コスト面からは、溶銑脱硫により可能な限りＳ含有率を低減することが望ましい。
（Ｂ）従来技術およびその問題点
従来、溶銑脱硫方法としては、トーピードあるいは溶銑鍋中の溶銑に脱硫剤を吹き込む方法、鍋中の溶銑をインペラーと称する攪拌羽根により脱硫剤とともに機械的に回転攪拌する方法が一般的である。脱硫剤としては、ソーダ灰、カルシウムカーバイト、金属マグネシウム、石灰石などが挙げられるが、最近は、ＫＲ法と称するインペラーによる攪拌法の採用により、脱硫反応の効率が向上してきたため、コスト面から、生石灰を主成分として、これに少量のソーダ灰あるいは螢石を含む生石灰系のものが主流となっている。
【０００４】
ＣａＯによる脱硫は、下記（１）式に示されるような還元反応である。
【０００５】
（ＣａＯ）＋［Ｓ］＝（ＣａＳ）＋［Ｏ］  ・・・・（１）
ここで、（ＣａＯ）および（ＣａＳ）は、それぞれスラグ中のＣａＯおよびＣａＳを、また、［Ｓ］および［Ｏ］は、それぞれ溶銑（メタル）中のＳおよびＯを表す。なお、以下の説明においても、スラグ中およびメタル中の化学成分については、同様の表記法を用いる。
【０００６】
ＣａＯによる脱硫の場合、熱力学的には溶銑中の［Ｃ］含有率により定まる酸素ポテンシャルにおいても、平衡［Ｓ］含有率は９ｐｐｍ程度と十分に低い値であり、ＣａＯの脱硫能は高い。しかしながら、ＣａＯのみでは脱硫反応はほとんど進行しない。その理由は、固体のＣａＯ内では、Ｓの拡散速度が、極めて遅いからである。換言すれば、脱硫反応は、精錬剤のごく表面のみで進行することによる。
【０００７】
例えば、添加するＣａＯ量を１０ｋｇ／溶銑ｔとして、［Ｓ］含有率が４０ｐｐｍから１０ｐｐｍまで低下した場合に、脱硫反応に使われるＣａＯは０．７ｋｇ／溶銑ｔ程度であり、添加したＣａＯ量の７％程度である。そこで、従来、脱硫剤を溶融または半溶融のスラグ状態としてＳの移動速度を高め、脱硫反応が速く進行しやすいサイト（反応場所）の容量を増加させて、脱硫反応を促進させるために、滓化促進剤として螢石（ＣａＦ2）を添加する方法が知られている。しかしながら、このＣａＦ2はフッ素による環境汚染の問題を有しており、使用が禁止される方向にある。
【０００８】
そこで、ＣａＯの融点を低下させる他の融点低下剤としてＡｌ2Ｏ3を用いる方法も検討されている。しかしながら、ＣａＯ−Ａｌ2Ｏ3系では、たとえＡｌ2Ｏ3を共晶点のＡｌ2Ｏ3組成である３８質量％となるように多量に配合しても、脱硫処理温度の１３５０℃程度においては液相を形成しないことから、脱硫促進効果は少ない。
【０００９】
一方、特許文献１には、上述の方法とは技術的思想の異なる脱硫促進方法が提案されている。この方法は、生石灰を主原料とした脱硫精錬剤に酸化鉄源を混合して適切な液相率の液相を形成させることにより、機械的攪拌法（ＫＲ法）における回転攪拌羽根の回転運動により精錬剤を造粒し、回転攪拌羽根により造粒粒子を効率良く溶銑に巻き込ませて、脱硫効率を向上させる方法である。すなわち、特許文献１に開示された方法は、従来とは異なった視点から、溶銑中への脱硫剤の巻き込み性の改善を図ったものである。
なお、上記の特許文献１に開示された方法においても、酸素ポテンシャルを低下させ、脱硫反応を促進させるために、Ａｌを添加することは有効である。すなわち、同文献の請求項４、あるいは実施例に示されているように、脱硫すべき溶銑にＡｌ源を添加するか、または、脱硫処理に先立ち金属Ａｌを投入する方法である。その添加量としては、脱硫処理後の［Ａｌ］含有率が０．０１％以上となる量が必要である。
【００１０】
しかしながら、本発明者らの検討によれば、ＦｅＯ成分をＣａＯの１重量部に対して０．０２〜０．０７重量部混合しただけの脱硫剤では、酸素ポテンシャルが高く、脱硫の進行が安定して高水準に達しない場合が多い。また、脱硫前にＡｌを添加後、ＦｅＯを含む脱硫剤を添加すると、ＦｅＯは溶銑中の［Ａｌ］により還元されて減少し、脱硫剤の造粒が意図するように進行しない。さらには、ＦｅＯの還元に消費されるＡｌおよび空気酸化によって消費されるＡｌをも考慮すると、脱硫処理後の［Ａｌ］含有率を０．０１％以上とするには、高価なＡｌを多量に要するという問題のあることが判明した。
【００１１】
【特許文献１】特開２００３−２５３３１５号公報（特許請求の範囲および段落［００２２］など）
【発明の開示】
【発明が解決しようとする課題】
【００１２】
前述のとおり、従来技術においては下記の問題が残っている。すなわち、（１）滓化促進剤として螢石（ＣａＦ2）を添加し、ＣａＯ脱硫剤中のＳの移動速度を高めて脱硫を促進する方法は、フッ素による環境汚染の問題を有する。（２）他の融点低下剤としてＡｌ2Ｏ3を用いる方法もあるが、多量に配合しても液相を形成しにくく、脱硫促進効果は少ない。（３）ＣａＯにＦｅＯを混合した精錬剤により液相を形成させ、機械的攪拌法により精錬剤を造粒させて、回転攪拌羽根により溶銑中に巻き込ませることにより、脱硫効率を向上させる方法があるが、形成されるスラグの酸素ポテンシャルが高く、安定した高水準の脱硫が進行しない。また、脱硫前にＡｌを添加すると、ＦｅＯが溶銑中の［Ａｌ］により還元されて減少し、脱硫剤の造粒が進行しない。
【００１３】
本発明は、上記の問題に鑑みてなされたものであり、その課題は、溶銑を機械的攪拌条件下において、ＣａＯを主成分とする脱硫剤を用いて安価で効率よく脱硫を促進させる方法を提供することにある。    
【課題を解決するための手段】
【００１４】
本発明者らは、上述の課題を解決するために、溶銑の機械的攪拌を行いながら、ＣａＯを主成分としてＦｅＯを混合した脱硫剤を添加した後、金属Ａｌ源を添加して効率的に脱硫する方法を検討し、下記の（ａ）〜（ｅ）の知見を得て、本発明を完成させた。
【００１５】
（ａ）ＣａＯを主成分とする脱硫剤にＦｅＯを添加して形成されるＣａＯ−ＦｅＯ系スラグ中のＦｅＯが溶銑中の［Ｓｉ］と反応して生成されるＳｉＯ2、および、その後にＡｌを添加して生成されるＡｌ2Ｏ3により、半溶融のＣａＯ−ＳｉＯ2−Ａｌ2Ｏ3スラグが形成さる。この半溶融スラグは、ＣａＯ−ＦｅＯ系スラグよりも脱硫能が高いので、脱硫を効果的に促進する。
【００１６】
（ｂ）対象とする溶銑中の［Ｓｉ］含有率は０．１質量％以上が適切である。ＣａＯの表面に生成するＣａＯ−ＳｉＯ2−Ａｌ2Ｏ3系スラグ中のＳｉＯ2含有率が適度に高くなり、スラグの粘性が低下して脱硫速度が上昇するからである。
【００１７】
（ｃ）ＦｅＯの添加量はＣａＯ質量の１〜３質量％が適切である。１質量％未満では、ＣａＯ表面に形成される半溶融スラグの量が少な過ぎ、一方、３質量％を超えると、形成されるスラグの酸素ポテンシャルが上昇し過ぎて、いずれの場合も脱硫の進行が悪化するからである。
【００１８】
（ｄ）金属Ａｌの添加量は、脱硫処理後の溶銑中のｓｏｌ．Ａｌ含有率が０．００２〜０．００８質量％となるように調整するのが適切である。０．００２質量％未満では、後述するとおり脱硫反応の容量係数が小さ過ぎ、また、０．００８質量％を超えると、脱硫剤が凝集して前記容量係数が低下し過ぎ、いずれの場合も脱硫反応速度が低下するからである。
【００１９】
（ｅ）ＣａＯを主成分とする脱硫剤にＣａＯ質量の１５質量％以下のソーダ灰および／またはＣａＯ質量の７質量％以下のＡｌ2Ｏ3を添加すると、さらに脱硫反応が進行するので、好ましい。
【００２０】
本発明は、上記の知見に基いて完成されたものであり、その要旨は、下記の（１）および（２）に示す溶銑の脱硫方法にある。
【００２１】
（１）Ｓｉを０．１質量％以上含有する溶銑を容器中において機械的に攪拌しながら、
ＣａＯを主成分とする脱硫剤と前記ＣａＯ質量の１〜３質量％のＦｅＯを混合添加した後、金属Ａｌ源を添加することにより、脱硫処理後の溶銑中のｓｏｌ．Ａｌ含有率が０．００２〜０．００８質量％となるように調整することを特徴とする溶銑の脱硫方法。
【００２２】
（２）前記（１）に記載の溶銑の脱硫方法において、ＣａＯを主成分とする脱硫剤として、前記ＣａＯ質量の１５質量％以下のソーダ灰および／またはＣａＯ質量の７質量％以下のＡｌ2Ｏ3を含有する精錬剤を用いることを特徴とする溶銑の脱硫方法。
【００２３】
本発明において、「機械的に攪拌する」とは、攪拌翼（攪拌羽根）を用いて溶銑を攪拌することを意味し、例えば、攪拌羽根を浸漬させて溶銑を攪拌するＫＲ法による攪拌などが該当する。
【００２４】
「ＣａＯを主成分とする」とは、ＣａＯが脱硫剤中の主要成分を占め、その含有率が７５質量％以上であることを意味する。
【００２５】
「金属Ａｌ源」とは、金属Ａｌ、金属Ａｌを含む混合物などを意味し、例えば、ショットＡｌ、Ａｌ溶解時に生成するＡｌ灰（金属ＡｌおよびＡｌ2Ｏ3の混合物）などが該当する。
【００２６】
なお、以下の説明において、成分含有率は「質量％」により表示し、これを単に「％」と表記することとする。
【発明の効果】
【００２７】
本発明の溶銑の脱硫方法によれば、螢石を用いることなく、溶銑を機械的攪拌条件下において、ＣａＯを主成分とする脱硫剤を用いて安価にかつ安定した脱硫促進作用のもとに、脱硫処理を行うことができる。さらに、脱硫処理後のスラグにはフッ素成分が含まれないので、環境汚染の問題もなく、スラグの有効利用が可能である。    
【発明を実施するための最良の形態】
【００２８】
（Ａ）本発明の脱硫方法の基本構成
本発明は、前記のとおり、Ｓｉを０．１％以上含有する溶銑を容器中において機械的に攪拌しながら、ＣａＯを主成分とする脱硫剤と前記ＣａＯ質量の１〜３％のＦｅＯを混合添加した後、金属Ａｌ源を添加することにより、脱硫処理後の溶銑中のｓｏｌ．Ａｌ含有率が０．００２〜０．００８％となるように調整する溶銑の脱硫方法である。以下、本発明についてさらに詳細に説明する。
【００２９】
本発明者らは、脱硫剤にＣａＦ2を添加する以外の方法により、ＣａＯを主成分とする脱硫剤の表面に、脱硫能が高く、かつＳの物質移動の速い低融点の相を形成させる方法について検討を行った。種々の酸化物のなかで、ＦｅＯはＣａＯに比較的浸潤しやすいので、ＣａＯと混合して添加することにより、ＣａＯ−ＦｅＯ系の溶融あるいは半溶融部分を形成する。しかしながら、ＦｅＯの添加だけであれば、前記特許文献１に記載された効果は期待できるものの、スラグの酸素ポテンシャルが高くなるので、抜本的な脱硫作用の改善を行うには限界がある。
【００３０】
そこで、下記に示す着想に至った。すなわち、「一旦生成したＣａＯ−ＦｅＯ系スラグ部分のＦｅＯが、溶銑中の［Ｓｉ］と一部反応して生成するＳｉＯ2、および、その後Ａｌを添加することにより生成されたＡｌ2Ｏ3により、半溶融のＣａＯ−ＳｉＯ2−Ａｌ2Ｏ3系スラグが形成される。この半溶融スラグは、ＣａＯ−ＦｅＯ系スラグよりも脱硫能が高いことから、より効果的に脱硫が進行すると期待できる。この場合の半溶融スラグは、純ＣａＯと共存するので、ＣａＯの活量（ａCaO）は１に近いと考えられる。」である。
【００３１】
上記の着想内容を検証するために、下記の試験を行ってそれらを確認した。まず、特許文献１に開示された方法のとおり、ＣａＯを主成分とする脱硫剤に、ＣａＯ質量の５％のＦｅＯを混合してＫＲ法により脱硫処理を実施した。次に、本発明法として、ＫＲ法により攪拌しながらＣａＯを主成分とする脱硫剤にＦｅＯを混合した脱硫剤を添加した後、１分後に金属Ａｌ含有率が約５０％のＡｌ灰を添加した試験を実施し、両者を比較した。
【００３２】
その結果、本発明法による脱硫試験の方が良好な脱硫状況を示した。脱硫処理後の脱硫剤（脱硫スラグ）をＳＥＭにより観察した結果、ＣａＯ−ＳｉＯ2−Ａｌ2Ｏ3系スラグが認められ、このスラグ中に多量のＳが含まれていることを確認した。
【００３３】
さらに、金属Ａｌ源の添加量の影響について調査した。ＣａＯを主成分とする脱硫剤にＣａＯ質量の２％のＦｅＯを混合し、溶銑中［Ｓｉ］との反応が始まって１分後に、Ａｌの添加量を種々に変更してＡｌを添加し、脱硫におよぼす影響を調査した。本発明法の場合に、試験結果から求められたｌｎ［Ｓ］の値と脱硫時間ｔとの間には直線関係が得られたことから、脱硫反応はＳの物質移動律速であることがわかった。そこで、本発明法における脱硫反応速度を下記（２）式により表し、下記式における見かけの容量係数Ｋと脱硫処理後の溶銑中のｓｏｌ．Ａｌ含有率との関係を調査した。
【００３４】
−ｄ［Ｓ］／ｄｔ＝Ｋ・［Ｓ］    ・・・・（２）
ここで、［Ｓ］は溶銑中のＳ含有率（質量％）、Ｋ（＝ｋＡ／Ｖ）は脱硫反応における見かけの容量係数（１／ｍｉｎ）、ｋはＳの物質移動係数（ｍ／ｍｉｎ）、Ａは脱硫剤と溶銑との接触界面積（ｍ2）、Ｖは溶銑の体積（ｍ3）、そしてｔは脱硫反応時間（ｍｉｎ）である。
【００３５】
図１は、脱硫反応の容量係数におよぼす溶銑中のｓｏｌ．Ａｌ含有率の影響を示す図である。同図の結果から、脱硫処理後のｓｏｌ．Ａｌ含有率が０．００４％以下の場合、ｓｏｌ．Ａｌ含有率が高くなるほど、脱硫反応の容量係数Ｋは増大するが、ｓｏｌ．Ａｌ含有率が０．０１％以上になると、スラグが凝縮して大粒子となり、その結果、脱硫剤と溶銑との接触界面積Ａと溶銑体積Ｖとの比、（Ａ／Ｖ）の値が低下し、脱硫速度が低下することが判明した。
【００３６】
上記の試験において、脱硫処理前の脱硫剤の粒径は、ほとんどが粒径１ｍｍ以下の微粉であった。脱硫が良好な場合には、脱硫処理後における脱硫剤の粒径は、１〜８ｍｍ程度であったのに対して、ｓｏｌ．Ａｌ含有率が０．００４％を超えて高くなると、脱硫処理後のスラグの粒径は増大しはじめ、ｓｏｌ．Ａｌ含有率が０．００８％を超えた場合には、脱硫処理後におけるスラグの粒径は大部分が粒径１０ｍｍ以上の粗粒となった。したがって、ｓｏｌ．Ａｌ含有率が過度に高くなった場合には、脱硫剤が凝集し、比（Ａ／Ｖ）の値が低下したために、脱硫速度が低下したものと判断される。
【００３７】
（Ｂ）本発明方法の好ましい態様
以下に、本発明方法の範囲を前記のとおり規定した理由および好ましい態様について説明する。
１）溶銑中のＳｉ含有率
対象とする溶銑中の［Ｓｉ］含有率は０．１％以上が適切である。ＣａＯの表面に生成するＣａＯ−ＳｉＯ2−Ａｌ2Ｏ3系スラグ中のＳｉＯ2含有率が適度に高くなり、スラグの粘性が低下してスラグ中におけるＳの物質移動速度が増大し、その結果、脱硫速度が上昇するからである。しかし、溶銑中の［Ｓｉ］含有率が０．６％を超えて高くなると、ＣａＯ−ＳｉＯ2−Ａｌ2Ｏ3系スラグ中の塩基度（ＣａＯ／ＳｉＯ2）が低くなって脱硫能が低下し、脱硫速度が逆に低下するため、溶銑中の［Ｓｉ］含有率は０．６％以下とすることが好ましい。
【００３８】
２）ＦｅＯの添加量
ＦｅＯの添加量はＣａＯ質量の１〜３％とするのが適切である。ＦｅＯ添加量が１％未満では、ＣａＯ表面に形成される半溶融スラグ量が過少となって脱硫の進行が悪化し、一方、ＦｅＯ添加量が３％を超えて高くなると、脱硫スラグの酸素ポテンシャルが上昇し過ぎて、脱硫が進行しにくくなるからである。
【００３９】
３）Ａｌの添加量
Ａｌの添加量は、脱硫処理後の溶銑中のｓｏｌ．Ａｌ含有率が０．００２〜０．００８％となるように調整するのが適切である。溶銑中のｓｏｌ．Ａｌ含有率が０．００２％未満では、前記図１にみられるとおり、スラグの酸素ポテンシャルが高くなり、スラグの脱硫能が低くなって、脱硫反応の容量係数が小さくなることから、脱硫反応速度は遅くなる。また、ｓｏｌ．Ａｌ含有率が０．００８質量％を超えて高くなると、脱硫剤が凝集して前記容量係数が低下する結果、脱硫反応速度が低下する。Ａｌの添加量は、脱硫処理後の溶銑中のｓｏｌ．Ａｌ含有率が０．００３〜０．００５％となるように添加するのが好ましい。
【００４０】
図２は、溶銑へのＡｌ添加量と脱硫処理後の溶銑中のｓｏｌ．Ａｌ含有率との関係を示す図である。脱硫処理後の溶銑中のｓｏｌ．Ａｌ含有率は、添加する金属Ａｌ源の粒度、脱硫処理時における空気酸化、高炉スラグの残留量などにより影響されるものの、図２に示されるように、Ａｌ添加量と良好な相関関係を有する。したがって、同図の関係に基づいて、目標とする脱硫処理後の溶銑中のｓｏｌ．Ａｌ含有率を満足するＡｌ添加量を決定すればよい。
【００４１】
また、金属Ａｌ源としては、例えば、ショットＡｌ、Ａｌ溶解時に生成するＡｌ灰（金属ＡｌおよびＡｌ2Ｏ3の混合物）などを用いることができるが、Ａｌ灰の使用が安価であり、好ましい。
【００４２】
４）脱硫剤中のソーダ灰の含有
ＣａＯを主成分とする脱硫剤にＮａ2ＣＯ3を含有させることにより、脱硫の進行は飛躍的に加速されるので、Ｎａ2ＣＯ3を含有させることが好ましい。Ｎａ2ＣＯ3の含有率は高いほどよいが、ダストとしての損失量が増加すること、および、溶銑鍋などの溶銑収容容器の内張耐火物が著しく溶損することから、その含有率は、脱硫剤中のＣａＯ質量の１５％以下とすることが好ましい。Ｎａ2ＣＯ3源としては、ソーダ灰が一般的であるが、これとほとんど同一成分を有し、天然に存在するマガジ灰を用いてもよい。
【００４３】
５）脱硫剤中のＡｌ2Ｏ3の含有
ＣａＯを主成分とする脱硫剤に、ＣａＯ質量の７％以下のＡｌ2Ｏ3を含有させることにより、脱硫反応が促進されるので、Ａｌ2Ｏ3を含有させることが好ましい。この場合には、ＣａＯに浸潤したＦｅＯと、添加した金属Ａｌとの反応（テルミット反応）により発熱を伴いながらＣａＯの表面に生成するＡｌ2Ｏ3による作用ほどではないが、ＣａＯの溶融温度を低下させることができる。しかしながら、Ａｌ2Ｏ3含有率が７％を超えて高くなると、Ａｌ2Ｏ3が酸性成分として作用し、脱硫能が低下するので好ましくない。
【００４４】
なお、Ａｌ2Ｏ3源としては、Ａｌ2Ｏ3を含有するものであればいずれも用いることができる。例えば、Ａｌ溶解時に生成するＡｌ灰（金属ＡｌおよびＡｌ2Ｏ3の微粉状混合物であり、概略の成分組成は、金属Ａｌ：２６〜５５％、残部：Ａｌ2Ｏ3）は、金属ＡｌおよびＡｌ2Ｏ3の双方を含有し、かつ、安価であるので好ましい。
【００４５】
６）脱硫処理温度
脱硫処理温度は、１２５０〜１３８０℃の範囲が好ましい。処理温度が１２５０℃未満では、ＦｅＯがＣａＯに浸潤し難く、また、脱硫剤が溶融または半溶融状態となりにくいため、Ｓの移動速度が遅く、脱硫反応が進行しにくいからである。一方、処理温度が１３８０℃を超えて高くなると、脱硫剤の凝集および合体が促進され、脱硫剤の粒径が粗大化して、前記（２）式における比、（Ａ／Ｖ）の値が低下して脱硫反応速度が低下する。
【実施例】
【００４６】
（試験方法）
本発明の溶銑の脱硫方法の効果を確認するため、以下に示す脱硫試験を行ってその結果を評価した。
【００４７】
溶銑２５０ｔ（トン）をトーピードから溶銑鍋に払い出しながら焼結鉱を添加して脱珪処理を行い、溶銑鍋への払い出し終了後に、高炉スラグおよび前記脱珪処理により発生した脱珪スラグをスラグドラッガーにより除去し、脱硫試験に供した。表１に、試験に供した溶銑の主要成分組成を示した。
【００４８】
【表１】
2006161086.tif 000003
【００４９】
機械的攪拌を伴う脱硫方法として、ＫＲ脱硫方法を採用した。ＫＲ脱硫装置の回転攪拌羽根（インペラー）を溶銑浴の深さ１６００ｍｍの位置まで浸漬し、回転数を１２０ｒｐｍとして機械的攪拌を行いながら、種々の成分組成の脱硫剤を添加し、約１分間回転攪拌を行った。その後、金属Ａｌ源として金属ＡｌまたはＡｌ灰を、脱硫処理後の溶銑中のｓｏｌ．Ａｌ含有率が後述する表２に記載した所定の値になるように添加し、全攪拌時間１５分間の攪拌脱硫処理を実施した。
【００５０】
なお、脱硫処理後の溶銑温度は、１３２０〜１３５０℃であった。脱硫処理後、スラグドラッガーにより除滓した後、転炉に注銑し、次工程の転炉吹錬を行った。  
（試験結果）
表２に、溶銑中のＳｉ含有率、脱硫剤の添加量内訳およびＣａＯ質量に対する各成分の比率（質量％）、金属Ａｌ源の種類、処理後溶銑中のＡｌ含有率、および、処理後溶銑中のＳ含有率を示した。
【００５１】
【表２】
2006161086.tif 000004
【００５２】
試験番号４、６、７、９、１１および１２は、本発明で規定する溶銑中Ｓｉ含有率、ＣａＯを主成分とする脱硫剤へのＦｅＯの混合添加比率、および金属Ａｌ源を添加することによる脱硫処理後の溶銑中ｓｏｌ．Ａｌ含有率の範囲をいずれも満足する本発明例である。また、試験番号１、２、３、５、８、１０および１３は、本発明で規定する前記条件のうち、少なくとも１つを満足しない比較例についての試験である。
【００５３】
本発明例である試験番号４、６、７、９、１１および１２では、いずれも脱硫が順調に進行し、処理後の溶銑中Ｓ含有率は２７ｐｐｍ以下の良好な結果が得られた。中でも、ＣａＯを主成分とする脱硫剤にＣａＯ質量の１５％以下のソーダ灰や７％以下のＡｌ2Ｏ3を含有させた試験番号６、７、９および１１では、さらに良好な脱硫結果が得られ、特に、試験番号７および９では、処理後の溶銑中Ｓ含有率が５ｐｐｍ以下の極めて良好な脱硫成績が得られた。
【００５４】
これらに対して、比較例の試験番号１は、ＣａＯを主成分とする脱硫剤にＦｅＯを混合添加しなかった試験であり、同じく、試験番号２は、ＣａＯを主成分とする脱硫剤に混合添加したＦｅＯの添加比率が１％未満の試験であり、また、試験番号３は、脱硫処理後の溶銑中Ａｌ含有率が０．００２％未満の試験である。
【００５５】
試験番号１では、脱硫剤にＦｅＯを混合添加しなかったことから、脱硫処理後の溶銑中Ｓ含有率は５６ｐｐｍと高く、試験番号２および試験番号３においても、処理後の溶銑中Ｓ含有率は比較的高く、脱硫の進行状況は不良であった。
【００５６】
試験番号５は、ＣａＯを主成分とする脱硫剤に混合添加したＦｅＯの添加比率が３％を超え、また、脱硫処理後の溶銑中Ａｌ含有率が０．００８％を超えたことから、脱硫スラグの酸素ポテンシャルが上昇し、また、脱硫剤が凝集して粒子が粗大化したために、処理後の溶銑中Ｓ含有率は比較的高めとなった。試験番号８は、脱硫剤に混合添加したＦｅＯの添加比率が３％を大きく超えたために、脱硫スラグの酸素ポテンシャルが高くなって脱硫の進行が悪化し、処理後の溶銑中Ｓ含有率は５３ｐｐｍと高くなった。
【００５７】
試験番号１０は、脱硫剤にソーダ灰を含有させたものの、処理後の溶銑中Ａｌ含有率が０．００８％を超えたことから、脱硫剤が凝集傾向を示し、脱硫は良好ではなかった。
【００５８】
試験番号１３は、特に脱珪を強化し、溶銑中Ｓｉ含有率が０．１％未満であったことから、脱硫剤中のＣａＯの表面に形成されるＣａＯ−ＳｉＯ2−Ａｌ2Ｏ3系スラグの粘性が高く、スラグ中におけるＳの物質移動速度が低下して脱硫の進行が遅くなり、処理後の溶銑中Ｓ含有率は高くなった。
【産業上の利用可能性】
【００５９】
本発明の溶銑の脱硫方法によれば、螢石を用いることなく、溶銑を機械的攪拌条件下において、ＣａＯを主成分とする脱硫剤を用いて安価にかつ安定した脱硫促進作用のもとに、脱硫処理を行うことができる。さらに、脱硫処理後のスラグにはフッ素成分が含まれないので、環境汚染の問題もなく、スラグの有効利用が可能である。したがって、本発明の脱硫方法は、環境に調和しながら安価で高効率の脱硫処理を要求される溶銑脱硫工程において広範に適用できる。    
【図面の簡単な説明】
【００６０】
【図１】脱硫反応の容量係数におよぼす溶銑中のｓｏｌ．Ａｌ含有率の影響を示す図である。
【図２】溶銑へのＡｌ添加量と脱硫処理後の溶銑中のｓｏｌ．Ａｌ含有率との関係を示す図である。
【図１】
2006161086.tif 000005
【図２】
2006161086.tif 000006